"ジエチル亜鉛に添加物として下記一般式1の炭素-炭素2重結合を有する化合物が添加されたジエチル亜鉛組成物式1中、nは1から4の整数であり、Rはそれぞれ独立して、水素、炭素数1~8の直鎖もしくは分岐したアルキル基、炭素数1~8の直鎖もしくは分岐したアルケニル基、炭素数6~14のアリル基、炭素数1~8の直鎖もしくは分岐したアルコキシ基である。ジエチル亜鉛に添加物として下記一般式2の炭素-炭素2重結合を有する化合物が添加されたジエチル亜鉛組成物式2中、nは1から4の整数であり、Rはそれぞれ独立して、水素、炭素数1~8の直鎖もしくは分岐したアルキル基、炭素数1~8の直鎖もしくは分岐したアルケニル基、炭素数6~14のアリル基、炭素数1~8の直鎖もしくは分岐したアルコキシ基である。一般式1または2で表される炭素-炭素2重結合を有する化合物において、置換基Rが水素や炭素数が3以下であるアルキル基またはアルケニル基から構成される化合物で総炭素数が6~10である、請求項1または請求項2に記載のジエチル亜鉛組成物。ジエチル亜鉛への添加物の添加率が50ppm~20wtである、請求項1~請求項3のいずれかに記載のジエチル亜鉛組成物。ジエチル亜鉛の熱安定性を向上させる方法とて、添加物として請求項1~3記載の化合物を用い、請求項4の添加率で添加することを特徴とする、ジエチル亜鉛の熱安定化の方法。ジエチル亜鉛の熱安定性を向上させる添加物として、請求項1~3記載の構造を有することを特徴とする化合物。請求項1~4記載のジエチル亜鉛組成物において、ジエチル亜鉛組成物を構成する添加物とは異なる種類の炭素数5~25の飽和及び/または不飽和炭化水素及び炭素数6~30の芳香族炭化水素化合物あるいはエーテル系化合物が共存する、請求項1~4記載のジエチル亜鉛組成物。請求項5記載のジエチル亜鉛の安定化方法において、ジエチル亜鉛に熱安定性に効果のある添加物とは異なる種類の炭素数5~25の飽和及び/または不飽和炭化水素及び炭素数6~30の芳香族炭化水素化合物あるいはエーテル系化合物がジエチル亜鉛に共存する、請求項5記載のジエチル亜鉛の熱安定化の方法。請求項6記載のジエチル亜鉛において、ジエチル亜鉛の熱安定性を向上させる添加物とは異なる種類の炭素数5~25の飽和及び/または不飽和炭化水素及び炭素数6~30の芳香族炭化水素化合物あるいはエーテル系化合物が共存する場合におけるジエチル亜鉛の熱安定性を向上させる添加物として、請求項6記載の構造を有することを特徴とする化合物。特許文献1~3に開示されるように、アントラセン、アセナフテン、アセナフチレンを添加してもジエチル亜鉛を十分に安定化することができず、より熱安定性に優れたジエチル亜鉛が求められる。一方、ジエチル亜鉛は、MOCVD法による酸化亜鉛薄膜等の製造の原料として重要であり、その使用時においては、一般に、窒素、アルゴン、ヘリウム等のキャリアガスを供給容器に充填したジエチル亜鉛に流通させて、キャリアガス中にジエチル亜鉛を飽和蒸気ガスとして存在させることで製膜装置等の外部装置に供給する方法が一般に用いられている。これまでジエチル亜鉛の添加剤として知られている、アントラセン、アセナフテン、アセナフチレンといった化合物は、それらの沸点が、342°Cアントラセン、279°Cアセナフテン、265~275°Cアセナフチレンと、いずれの化合物も118°Cの沸点を有するジエチル亜鉛に比べて沸点が高いことから、ジエチル亜鉛中にアントラセン、アセナフテン、アセナフチレンを添加することで安定化したジエチル亜鉛組成物を用いて、上記の方法でジエチル亜鉛を長期間外部装置等に供給すると、添加したアントラセン、アセナフテン、アセナフチレンといった化合物が供給容器内に供給途中で残っているジエチル亜鉛中に蓄積していくという課題がある。即ち本発明は、重合触媒や有機合成試薬およびMOCVD法等による酸化亜鉛薄膜製造原料や等に使用されるジエチル亜鉛の熱安定性を向上させ、長期間取り扱っても金属亜鉛粒子が析出しない熱安定性に優れたジエチル亜鉛組成物を提供することを目的とする。さらに、MOCVD法等、窒素、アルゴン、ヘリウム等のキャリアガスをジエチル亜鉛組成物に流通させてジエチル亜鉛を飽和蒸気ガスとして外部装置に供給する方法での使用において、長期間の上記の供給で、供給容器内に供給途中で残っているジエチル亜鉛中に、添加した化合物が蓄積することを低減することを目的とする。本発明者は上記課題を解決すべく鋭意研究開発を行った結果、ある特定の炭素-炭素2重結合を有する化合物をジエチル亜鉛CASNo557200に共存させた組成物とすることで熱安定性が著しく向上することを見出し、さらに、前記の特定の炭素-炭素2重結合を有する化合物の沸点がジエチル亜鉛に近いものを、共存させる化合物として選択することで、MOCVD法等、窒素、アルゴン、ヘリウム等のキャリアガスをジエチル亜鉛組成物に流通させてジエチル亜鉛を飽和蒸気ガスとして外部装置に供給する方法での使用において、長期間の上記の供給で、供給容器内に供給途中で残っているジエチル亜鉛中に、添加した化合物が蓄積することを低減することが可能となり、本発明を完成させた。本発明に係るジエチル亜鉛組成物は、ジエチル亜鉛に添加物として下記一般式1の炭素-炭素2重結合を有する化合物が添加されたジエチル亜鉛組成物である。式1中、nは1から4の整数であり、Rはそれぞれ独立して、水素、炭素数1~8の直鎖もしくは分岐したアルキル基、炭素数1~8の直鎖もしくは分岐したアルケニル基、炭素数6~14のアリル基、炭素数1~8の直鎖もしくは分岐したアルコキシ基である。また本発明に係るジエチル亜鉛組成物は、ジエチル亜鉛に添加物として下記一般式2の炭素-炭素2重結合を有する化合物が添加されたジエチル亜鉛組成物である。式2中、nは1から4の整数であり、Rはそれぞれ独立して、水素、炭素数1~8の直鎖もしくは分岐したアルキル基、炭素数1~8の直鎖もしくは分岐したアルケニル基、炭素数6~14のアリル基、炭素数1~8の直鎖もしくは分岐したアルコキシ基である。前述の一般式1または2で表される置換基であるRは、それぞれ独立に、水素やメチル基、エチル基、プロピル基、イソプロピル基、ブチル基等の炭素数1~8の直鎖もしくは分岐したアルキル基やビニル基やプロペニル基、イソプロペニル基等の炭素数1~8の直鎖もしくは分岐したアルケニル基、フェニル基、トルイル基等の炭素数6~14のアリル基、メトキシ基、エトキシ基、イソプロポキシ基、フェノキシ基、等のアルコキシ基等、の種々の置換基を有していてもよい。前述の一般式1の化合物の炭素―炭素2重結合を有する化合物は環状の炭化水素を中心骨格として有しており、環状の炭化水素の中心骨格は、例えば、n=1のとき、1,3シクロヘキサジエン、n=2のとき、1、3-シクロへプタジエン、n=3のとき、1,3シクロオクタジエン、n=4のとき、1,3-シクロノナジエンである。従って、本発明の化合物はそれら環状の炭化水素の中心骨格を有し、その骨格に水素または置換基Rを有する化合物である。すなわち、本発明の化合物は、1,3シクロヘキサジエン、1,3-シクロへプタジエン、1,3シクロオクタジエン、1,3-シクロノナジエンおよびそれらの側鎖が置換基Rに置換された化合物である。なお、置換基の位置によっては前述の2重結合の位置を表す接頭数字は1,3-から2,4-や3,5-または4,6-となる場合があるが、一般式1の構造が含まれていればよい。同様に、前述の一般式2の化合物の炭素―炭素2重結合を有する化合物は環状の炭化水素を中心骨格として有しており、環状の炭化水素の中心骨格は、例えば、n=1のとき、1,4シクロヘキサジエン、n=2のとき、1,4-シクロへプタジエン、n=3のとき、1,4シクロオクタジエン、n=4のとき、1,4-シクロノナジエンである。従って、本発明の化合物はそれら環状の炭化水素の中心骨格を有し、その骨格に水素または置換基Rを有する化合物である。すなわち、本発明の化合物は、1,4シクロヘキサジエン、1,4-シクロへプタジエン、1,4シクロオクタジエン、1,4-シクロノナジエンおよびそれらの側鎖が置換基Rに置換された化合物である。なお、置換基の位置によっては前述の2重結合の位置を表す接頭数字は1,4-から2,5-や3,6―となる場合があるが、一般式1の構造が含まれていればよい。前述の一般式1または2で表される炭素-炭素2重結合を有する化合物として、例えば、1,3シクロヘキサジエン、1,4―シクロヘキサジエン、1―メチル―1,4―シクロヘキサジエン、2-メチルー1,4-シクロヘキサジエン、3-メチルー1,4-シクロヘキサジエン、4-メチルー1,4-シクロヘキサジエン、5-メチルー1,4-シクロヘキサジエン、1-メチル-1,3-シクロヘキサジエン、3-メチル-1,3-シクロヘキサジエン、4-メチル-1,3-シクロヘキサジエン、5-メチル-1,3-シクロヘキサジエン、2-メチル-1,3-シクロヘキサジエン、2,4―ジメチル-1,4ヘキサジエン、1,1-ジメチル-2,5ヘキサジエン、1,3-ジメチル-1,3-シクロヘキサジエン、2-メチル-1,3-シクロヘプタジエン、5,5-ジメチル-1,4-シクロヘキサジエン、1,2-ジメチル-1,3-シクロヘキサジエン、1-エチル-1,4-シクロヘキサジエン、α―テルピネン、γ―テルピネン、1,3,5,5―テトラメチル―1,3―シクロヘキサジエン、1,3,5,―トリメチル―1,4―シクロヘキサジエン、1,3-シクロヘプタジエン、1,4-シクロヘプタジエン、2-メチル-1,3-シクロヘプタジエン、1,3-シクロオクタジエン、1,4-シクロオクタジエン、1,3-シクロノナジエン等の化合物を挙げることが出来る。これらの一般式1または2で表される炭素-炭素2重結合を有する化合物のなかでも、例えば、1―メチル―1,4―シクロヘキサジエンCASNo4313579等の置換基Rが水素や炭素数が3以下であるメチル基、エチル基、イソプロピル基、イソプロペニル基等から構成される化合物で総炭素数が6~10、好ましくは、総炭素数7~9である本発明の化合物は、室温で液体であり、ジエチル亜鉛の沸点である118°Cに近い沸点を有することから、MOCVD法等、窒素、アルゴン、ヘリウム等のキャリアガスをジエチル亜鉛組成物に流通させてジエチル亜鉛を飽和蒸気ガスとして外部装置に供給する方法での使用においては、長期間の上記の供給で、供給容器内に供給途中で残っているジエチル亜鉛中に、添加した化合物が極端に蓄積することを低減することが可能であり、適度な濃度でジエチル亜鉛中に共存させることが可能となる。本発明に用いられる添加物は、単独の添加で充分な効果が得られるが、複数を混合して用いても差し支えない。ここで、本発明の一般式1または2で表される炭素-炭素2重結合を有する化合物の添加量は、ジエチル亜鉛の性能が維持され、熱安定化効果が得られる範囲であれば、特に制限は無いが、通常、ジエチル亜鉛に対して、50ppm~20wt、好ましくは100ppm~10wt,より好ましくは200ppm~5wtであれば,熱安定性に優れたジエチル亜鉛組成物を得ることができる。本発明の一般式1または2で表される炭素-炭素2重結合を有する化合物の添加量が、少なすぎると熱安定性向上の充分な効果が得られない場合があったり、多すぎると添加量を増加した効果が得られない場合もあるので、熱安定性の所望の効果を得るための適量を添加することが望ましい。本発明に使用されるジエチル亜鉛は、ポリエチレンオキシド、ポリプロピレンオキシド等の重合触媒用途や、医薬、機能性材料等の中間体等の製造において有機合成の反応試薬として用いられている一般に工業材料として知られているものを用いることが出来る。また、本発明においては、MOCVD法等により酸化亜鉛薄膜を形成する方法で使用され、CIGS太陽電池のバッファ層、透明導電膜、色素増感太陽電池の電極膜、薄膜Si太陽電池の中間層、透明導電膜等の太陽電池における各種機能膜、光触媒膜、紫外線カット膜、赤外線反射膜、帯電防止膜等の各種機能膜、化合物半導体発光素子、薄膜トランジスタ等の電子デバイス等に使用されるような、工業材料よりも高純度のジエチル亜鉛も用いることが出来る。本発明のジエチル亜鉛組成物の調製においては、ジエチル亜鉛と本発明の一般式1または2で表される炭素-炭素2重結合を有する化合物である添加物とを混合すればよく、例えば、ジエチル亜鉛に前述の添加物を添加する等、添加の方法においては特に制限は無い。例えば、保存安定性の向上を目的する場合においては、あらかじめ、ジエチル亜鉛に添加物を添加する方法を用いることが出来る。また、例えば、反応等に使用する場合、使用の直前にジエチル亜鉛に添加物を添加することも可能である。また、本発明のジエチル亜鉛組成物の調製の温度においては、ジエチル亜鉛の熱分解の影響が少ない70°C以下が望ましい。通常、-20°C~35°Cで本発明の組成物の調製を行なうことが出来る。また、圧力についても、特に制限は無いが、反応等、特殊な場合を除いては、通常、0.1013MPaなど、大気圧付近でジエチル亜鉛と本発明の組成物の調製を行なうことが出来る。本発明のジエチル亜鉛組成物の保管運搬容器、貯蔵タンク、配管等の設備における使用機材、使用雰囲気はジエチル亜鉛に用いているものをそのまま転用可能である。例えば、前述の使用機材の材質はSUS、炭素鋼、チタン、ハステロイ等の金属や、テフロン、フッ素系ゴム等の樹脂等を用いることができる。また、使用雰囲気は、窒素、ヘリウム、アルゴン等の不活性ガス等がジエチル亜鉛と同様に用いることができる。また、本発明のジエチル亜鉛組成物は、ジエチル亜鉛の使用に際して用いることが出来る公知の溶媒に溶解して使用することが出来る。前記溶媒の例として、例えば、ペンタン、ヘキサン、ヘプタン、オクタン等の飽和炭化水素や、ベンゼン、トルエン、キシレン等の芳香族炭化水素等の炭化水素化合物、ジエチルエーテル、ジイソプロピルエーテル、テトラヒドロフラン、ジオキサン、ジグライム等のエーテル系化合物等を挙げることが出来る。本発明のジエチル亜鉛組成物の用途としては、例えば、ポリエチレンオキシド、ポリプロピレンオキシド等の重合触媒用途や、医薬、機能性材料等の中間体等の製造において有機合成の反応試薬としての用途や、また、MOCVD法等により酸化亜鉛薄膜を形成する方法で使用され、CIGS太陽電池のバッファ層、透明導電膜、色素増感太陽電池の電極膜、薄膜Si太陽電池の中間層、透明導電膜等の太陽電池における各種機能膜、光触媒膜、紫外線カット膜、赤外線反射膜、帯電防止膜等の各種機能膜、化合物半導体発光素子、薄膜トランジスタ等の電子デバイス等に使用されるような酸化物形成用途や、ZnS等、II-VI族の電子デバイス用薄膜形成用途等、これまでジエチル亜鉛が使用されている用途と同様のものを挙げることが出来る。本発明の本発明の一般式1または2で表される炭素-炭素2重結合を有する化合物を添加したジエチル亜鉛組成物は、熱安定性に優れ、ジエチル亜鉛が熱分解することにより発生する金属亜鉛粒子の析出が極めて少ない。その結果、製品純度の低下,貯蔵容器の汚染、製造設備配管の閉塞等の問題を防ぐことが可能となる。また、特に、MOCVD法等、窒素、アルゴン、ヘリウム等のキャリアガスをジエチル亜鉛に流通させてジエチル亜鉛の飽和蒸気ガスとして外部装置に供給する方法での使用において、ジエチル亜鉛組成物中に添加した本発明の化合物の沸点とジエチル亜鉛の沸点とが近いことから、長期間の上記の供給において、長期間の上記の供給で、供給容器内に供給途中で残っているジエチル亜鉛組成物中に、添加した本発明の化合物が蓄積することを低減することが出来る。以下に本発明を実施例によってさらに詳細に説明するが、これらの実施例は本発明を限定するものではない。測定機器DSC測定は、DSC6200セイコーインスツルメンツ株式会社製を用いて行なった。ジエチル亜鉛組成物の調製ジエチル亜鉛東ソーファインケム株式会社製と、1―メチル―1,4―シクロヘキサジエンCASNo4313579市販試薬とを窒素雰囲気下、室温において所定の濃度でガラス容器に秤量した。添加物をジエチル亜鉛に溶解して、ジエチル亜鉛組成物を調製した。ジエチル亜鉛への添加物の添加率重量は、以下の式で定義したものを用いた。添加物の添加率重量=添加物重量/添加物重量ジエチル亜鉛重量×100前述の方法で調製したジエチル亜鉛組成物について、DSC測定示差走査熱量測定:DifferentialScanningCalorimetryを行ない、添加物の熱安定性効果を評価した。[参考例1]ジエチル亜鉛のDSC測定による熱安定性試験窒素雰囲気下、ジエチル亜鉛を、SUS製DSCセルに秤収して密閉した。得られたサンプルについてDSC測定を、30~450°Cを測定温度範囲として10°C/分の昇温速度で熱分析測定を行なった。それぞれのサンプルの分解温度は、DSC測定の初期発熱温度で観測される。添加物を添加していないジエチル亜鉛のみのサンプルの初期発熱温度を表1に示す。実施例1ジエチル亜鉛組成物のDSC測定による熱安定性試験参考例1と同様にして、窒素雰囲気下、本発明の添加物である、1―メチル―1,4―シクロヘキサジエンCASNo4313579市販試薬を添加したジエチル亜鉛組成物を、SUS製DSCセルに秤収して密閉した。得られたサンプルについてDSC測定を、30~450°Cを測定温度範囲として10°C/分の昇温速度で参考例1と同様の熱分析測定を行なった。各サンプルの初期発熱温度を表1に示す。本発明の添加物を添加したジエチル亜鉛組成物のサンプルの初期発熱温度は、参考例で得られたジエチル亜鉛のみのサンプルの初期発熱温度よりも高く、本発明の組成物は、ジエチル亜鉛のみのサンプルよりも分解の開始温度が高い。本結果より添加物を添加したジエチル亜鉛組成物の高い熱安定性が確認された。また、本発明の添加物である、1―メチル―1,4―シクロヘキサジエンの沸点は115°Cとジエチル亜鉛の沸点である118°Cに近く、MOCVD法等、窒素、アルゴン、ヘリウム等のキャリアガスをジエチル亜鉛に流通させてジエチル亜鉛の飽和蒸気ガスとして外部装置に供給する方法での使用において、長期間の上記の供給で、供給容器内に供給途中で残っているジエチル亜鉛組成物中に、添加物として使用する化合物が蓄積する問題点が軽減される。[比較例1~3]実施例1と同様にして、特許文献1~3に記載の添加物であるアントラセン、アセナフテン、アセナフチレンを添加したジエチル亜鉛組成物について同様の検討を行った。それぞれのサンプルの初期発熱温度を表1に示す。これらのサンプルは、本発明の化合物を添加したジエチル亜鉛組成物のサンプルの初期発熱温度よりも低く、既存の添加物の添加した組成物は本発明の組成物よりも熱安定性が劣っていた。また、前述の添加物の沸点は、342°Cアントラセン、279°Cアセナフテン、265~275°Cアセナフチレンとジエチル亜鉛の沸点である118°Cよりも高く、MOCVD法等、窒素、アルゴン、ヘリウム等のキャリアガスをジエチル亜鉛に流通させてジエチル亜鉛の飽和蒸気ガスとして外部装置に供給する方法での使用において、長期間の上記の供給で、供給容器内に供給途中で残っているジエチル亜鉛組成物中に、これらの化合物が蓄積する問題点が発生する。実施例2~4本発明の添加物である、1―メチル―1,4―シクロヘキサジエンCASNo4313579市販試薬の添加濃度を変えて、実施例1と同様の熱分析測定を行なった。各サンプルの初期発熱温度を表1に示す。本発明の化合物を添加したジエチル亜鉛組成物のサンプルの初期発熱温度は、化合物の添加濃度を低くしても参考例で得られたジエチル亜鉛のみのサンプルの初期発熱温度よりも高く、本発明の組成物は、ジエチル亜鉛のみのサンプルよりも分解の開始温度が高い。本結果より添加物を添加したジエチル亜鉛組成物の高い熱安定性が確認された。[比較例4~6]実施例3と同様にして、特許文献1~3に記載の添加物であるアントラセン、アセナフテン、アセナフチレンを添加したジエチル亜鉛組成物について同様の検討を行った。それぞれのサンプルの初期発熱温度を表1に示す。これらのサンプルは、本発明の化合物を添加したジエチル亜鉛組成物のサンプルの初期発熱温度よりも低く、既存の添加物の添加した組成物は本発明の組成物よりも熱安定性が劣っていた。実施例5~8本発明の添加物の具体例として、1,4―シクロヘキサジエンCASNo628411、α―テルピネンCASNo99865、γ―テルピネンCASNo99854、1,3,5,5―テトラメチル―1,3―シクロヘキサジエンCASNo4724894すべて市販試薬をそれぞれ用いてジエチル亜鉛組成物を調製し、実施例1と同様の熱分析測定を行なった。各サンプルの初期発熱温度を表1に示す。本発明の添加物を添加したジエチル亜鉛組成物のサンプルの初期発熱温度は、参考例で得られたジエチル亜鉛のみのサンプルの初期発熱温度よりも高く、本発明の組成物は、ジエチル亜鉛のみのサンプルよりも分解の開始温度が高い。本結果より添加物を添加したジエチル亜鉛組成物の高い熱安定性が確認された。また、これら本発明の化合物は、公知の化合物よりも沸点が低いため、MOCVD法等、窒素、アルゴン、ヘリウム等のキャリアガスをジエチル亜鉛に流通させてジエチル亜鉛の飽和蒸気ガスとして外部装置に供給する方法での使用において、長期間の上記の供給で、供給容器内に供給途中で残っているジエチル亜鉛組成物中に、添加物として使用する化合物が蓄積する問題点が軽減される。"